(57)【要約】  本発明は、形状保持性に優れているとともに、引張弾性率が高く、かつ耐縦裂け性の良好な形状保持フィルムを提供することを目的とする。密度が９００ｋｇ／ｍ３以上であり、重量平均分子量（Ｍｗ）／数平均分子量（Ｍｎ）が５〜２０であるエチレン系重合体を含む少なくとも一層の基材層と、高分子材料を含む少なくとも一層の軟質層と、を備え、エチレン系重合体は、エチレン単独重合体又は炭素数３〜６のα−オレフィン単位の含有量が２重量％未満であるエチレン−α−オレフィン共重合体であり、高分子材料の融点Ｔｍ２は、エチレン系重合体の融点Ｔｍ１よりも低く、引張弾性率が１０〜５０ＧＰａであり、１８０°曲げ試験による戻り角度が６５°以下である、形状保持フィルムとする。【特許請求の範囲】
【請求項１】
密度が９００ｋｇ／ｍ３以上であり、重量平均分子量（Ｍｗ）／数平均分子量（Ｍｎ）が５〜２０であるエチレン系重合体を含む少なくとも一層の基材層と、
高分子材料を含む少なくとも一層の軟質層と、を備え、
前記エチレン系重合体は、エチレン単独重合体又は炭素数３〜６のα−オレフィン単位の含有量が２重量％未満であるエチレン−α−オレフィン共重合体であり、
前記高分子材料の融点Ｔｍ２は、前記エチレン系重合体の融点Ｔｍ１よりも低く、
引張弾性率が１０〜５０ＧＰａであり、１８０°曲げ試験による戻り角度が６５°以下である、形状保持フィルム。
【請求項２】
前記基材層の一方の面上に前記軟質層が直接積層された積層体である、請求項１に記載の形状保持フィルム。
【請求項３】
前記基材層を二層有するとともに、二層の前記基材層の間に前記軟質層が挟持された積層体である、請求項１に記載の形状保持フィルム。
【請求項４】
前記高分子材料の融点Ｔｍ２が、前記エチレン系重合体の融点Ｔｍ１よりも５℃以上低い、請求項１に記載の形状保持フィルム。
【請求項５】
前記高分子材料の融点Ｔｍ２が１２５℃以下である、請求項１に記載の形状保持フィルム。
【請求項６】
前記高分子材料が、炭化水素系プラスチック、ビニル系プラスチック、及び熱可塑性エラストマーからなる群より選択される少なくとも一種である、請求項１に記載の形状保持フィルム。
【請求項７】
前記軟質層の厚さの総和が、前記基材層の厚さの総和の５〜４０％である、請求項１に記載の形状保持フィルム。
【請求項８】
一軸延伸フィルムである、請求項１に記載の形状保持フィルム。
【請求項９】
延伸方向における引張弾性率が１０〜５０ＧＰａであり、前記延伸方向と略直交する方向における引張弾性率が６ＧＰａ以下である、請求項８に記載の形状保持フィルム。
【請求項１０】
厚さが２０〜１００μｍである、請求項１に記載の形状保持フィルム。
【請求項１１】
請求項１に記載の形状保持フィルムの製造方法であって、
密度が９００ｋｇ／ｍ３以上であり、重量平均分子量（Ｍｗ）／数平均分子量（Ｍｎ）が５〜２０であるエチレン系重合体を含む少なくとも一層の基材層と、
高分子材料を含む少なくとも一層の軟質層と、を備え、
前記エチレン系重合体は、エチレン単独重合体又は炭素数３〜６のα−オレフィン単位の含有量が２重量％未満であるエチレン−α−オレフィン共重合体であり、
前記高分子材料の融点Ｔｍ２は、前記エチレン系重合体の融点Ｔｍ１よりも低い原反フィルムを得る第一の工程と；
前記原反フィルムを延伸倍率が１０〜３０倍となるように延伸する第二の工程と；を含む、形状保持フィルムの製造方法。
【請求項１２】
請求項１に記載の形状保持フィルムと、
前記形状保持フィルムの少なくとも一方の面の一部又は全部に配置された粘着層と、を備えた、積層テープ。
【請求項１３】
請求項１に記載の形状保持フィルムを含む、異方性熱伝導フィルム。
【請求項１４】
密度が９００ｋｇ／ｍ３以上であり、重量平均分子量（Ｍｗ）／数平均分子量（Ｍｎ）が５〜２０であるエチレン系重合体を含む少なくとも一層の基材層と、
高分子材料を含む少なくとも一層の軟質層と、を備え、
前記エチレン系重合体は、エチレン単独重合体又は炭素数３〜６のα−オレフィン単位の含有量が２重量％未満であるエチレン−α−オレフィン共重合体であり、
前記高分子材料の融点Ｔｍ２は、前記エチレン系重合体の融点Ｔｍ１よりも低く、
繊維方向の引張弾性率が１０〜５０ＧＰａであり、繊維方向に対する９０°曲げ試験による戻り角度が３５°以下である、形状保持繊維。
【発明の詳細な説明】
【技術分野】
【０００１】
本発明は、形状保持フィルム及びその製造方法、積層フィルム・テープ、粘着フィルム・テープ、異方性熱伝導フィルム、並びに形状保持繊維に関する。
【背景技術】
【０００２】
カップラーメンやプリン等の食品を入れる容器には、蓋を開けたときにはその開けた形状を保持でき、かつ蓋を閉じたときには閉じた形状を保持できること（形状保持性）が求められる。このような容器に用いられる蓋材としては、従来、アルミニウム等が用いられている。しかしながら、アルミニウムは、分別廃棄の手間が掛かること、容器に水等を入れて電子レンジで加熱する製品には使用できないこと等の理由から、樹脂製の形状保持フィルムが検討されている。【０００３】
樹脂製の形状保持フィルムとしては、例えばポリエチレンを一軸延伸して得られるフィルムが提案されている（例えば、特許文献１参照）。また、ポリエチレンの一軸延伸フィルムは、形状保持フィルムの他にも、食品包装用の易引裂性フィルムとしても用いられることが知られている（例えば、特許文献２参照）。【０００４】
ところで、光沢層を積層した一軸延伸ポリエチレンフィルムをマイクロスリットすることにより、形状保持性を有する樹脂繊維が得られると報告されている（例えば、特許文献３参照）。
【先行技術文献】
【特許文献】
【０００５】
【特許文献１】特開２００７−１５３３６１号公報
【特許文献２】特開２００４−１８１８７８号公報
【特許文献３】特開２００９−３０２１９号公報
【発明の概要】
【発明が解決しようとする課題】
【０００６】
しかしながら、特許文献１等で提案された形状保持フィルムであっても、形状保持性や引張弾性は必ずしも十分に高いとは言えなかった。また、これらの形状保持フィルムは、その延伸方向（縦方向）に沿って裂け易いという問題があった。【０００７】
なお、形状保持繊維には、より高い形状保持性が求められるほか、その用途に応じた適切な弾性率や熱伝導率等が求められる。例えば、織物を構成する繊維として用いられる形状保持繊維には、編込みが可能な程度の弾性率が求められる。また、その織物を衣服等として用いる場合には、形状保持繊維に高い熱伝導率が求められることがある。【０００８】
熱伝導性の高い繊維として、炭素繊維、超高分子量ポリエチレン繊維等が知られている。ところが、これらは高価であるばかりか、弾性率が非常に高い繊維であり、織物として編みこむことは困難である。【０００９】
一方、安価な汎用ポリエチレンは極限粘度［η］が低く、低弾性率の繊維とすることができると考えられるが、溶融紡糸性が悪い。そのため、汎用ポリエチレンは、芯鞘構造の繊維の芯材料又は鞘材料とすることはあったが、ポリエチレン単体で繊維にすることは一般的に困難であった。また、鞘材料をポリエチレンとする芯鞘構造の繊維は、一定の熱伝導性を有するものの十分ではなく、更に芯材料又は鞘材料をポリエチレンとする芯鞘構造の繊維に形状保持性を付与することは困難である。【００１０】
本発明は、このような従来技術の有する問題点に鑑みてなされたものである。即ち、第一の発明の課題とするところは、形状保持性に優れているとともに、引張弾性率が高く、かつ耐縦裂け性の良好な形状保持フィルム、それを用いた積層フィルム・テープ、粘着フィルム・テープ及び異方性熱伝導フィルム、並びに当該形状保持フィルムの製造方法を提供することにある。また、第二の発明の課題とするところは、形状保持性に優れているとともに、織物として編むことが可能な範囲で引張弾性率を有し、かつ高い熱伝導率を有する形状保持繊維を提供することにある。
【課題を解決するための手段】
【００１１】
即ち、本発明によれば、以下に示す形状保持フィルム、形状保持フィルムの製造方法、積層テープ、異方性熱伝導フィルム、及び形状保持繊維が提供される。【００１２】
［１］密度が９００ｋｇ／ｍ３以上であり、重量平均分子量（Ｍｗ）／数平均分子量（Ｍｎ）が５〜２０であるエチレン系重合体を含む少なくとも一層の基材層と、高分子材料を含む少なくとも一層の軟質層と、を備え、前記エチレン系重合体は、エチレン単独重合体又は炭素数３〜６のα−オレフィン単位の含有量が２重量％未満であるエチレン−α−オレフィン共重合体であり、前記高分子材料の融点Ｔｍ２は、前記エチレン系重合体の融点Ｔｍ１よりも低く、引張弾性率が１０〜５０ＧＰａであり、１８０°曲げ試験による戻り角度が６５°以下である、形状保持フィルム。【００１３】
［２］前記基材層の一方の面上に前記軟質層が直接積層された積層体である、前記［１］に記載の形状保持フィルム。【００１４】
［３］前記基材層を二層有するとともに、二層の前記基材層の間に前記軟質層が挟持された積層体である、前記［１］に記載の形状保持フィルム。【００１５】
［４］前記高分子材料の融点Ｔｍ２が、前記エチレン系重合体の融点Ｔｍ１よりも５℃以上低い、前記［１］〜［３］のいずれかに記載の形状保持フィルム。【００１６】
［５］前記高分子材料の融点Ｔｍ２が１２５℃以下である、前記［１］〜［４］のいずれかに記載の形状保持フィルム。【００１７】
［６］前記高分子材料が、炭化水素系プラスチック、ビニル系プラスチック、及び熱可塑性エラストマーからなる群より選択される少なくとも一種である、前記［１］〜［５］のいずれかに記載の形状保持フィルム。【００１８】
［７］前記軟質層の厚さの総和が、前記基材層の厚さの総和の５〜４０％である、前記［１］〜［６］のいずれかに記載の形状保持フィルム。【００１９】
［８］一軸延伸フィルムである、前記［１］〜［７］のいずれかに記載の形状保持フィルム。【００２０】
［９］延伸方向における引張弾性率が１０〜５０ＧＰａであり、前記延伸方向と略直交する方向における引張弾性率が６ＧＰａ以下である、前記［８］に記載の形状保持フィルム。【００２１】
［１０］厚さが２０〜１００μｍである、前記［１］〜［９］のいずれかに記載の形状保持フィルム。【００２２】
［１１］前記［１］〜［１０］のいずれかに記載の形状保持フィルムの製造方法であって、密度が９００ｋｇ／ｍ３以上であり、重量平均分子量（Ｍｗ）／数平均分子量（Ｍｎ）が５〜２０であるエチレン系重合体を含む少なくとも一層の基材層と、高分子材料を含む少なくとも一層の軟質層と、を備え、前記エチレン系重合体は、エチレン単独重合体又は炭素数３〜６のα−オレフィン単位の含有量が２重量％未満であるエチレン−α−オレフィン共重合体であり、前記高分子材料の融点Ｔｍ２は、前記エチレン系重合体の融点Ｔｍ１よりも低い原反フィルムを得る第一の工程と；前記原反フィルムを延伸倍率が１０〜３０倍となるように延伸する第二の工程と；を含む、形状保持フィルムの製造方法。【００２３】
［１２］前記［１］〜［１０］のいずれかに記載の形状保持フィルムと、前記形状保持フィルムの少なくとも一方の面の一部又は全部に配置された粘着層と、を備えた、積層テープ。【００２４】
［１３］前記［１］〜［１０］のいずれかに記載の形状保持フィルムを含む、異方性熱伝導フィルム。【００２５】
［１４］密度が９００ｋｇ／ｍ３以上であり、重量平均分子量（Ｍｗ）／数平均分子量（Ｍｎ）が５〜２０であるエチレン系重合体を含む少なくとも一層の基材層と、高分子材料を含む少なくとも一層の軟質層と、を備え、前記エチレン系重合体は、エチレン単独重合体又は炭素数３〜６のα−オレフィン単位の含有量が２重量％未満であるエチレン−α−オレフィン共重合体であり、前記高分子材料の融点Ｔｍ２は、前記エチレン系重合体の融点Ｔｍ１よりも低く、繊維方向の引張弾性率が１０〜５０ＧＰａであり、繊維方向に対する９０°曲げ試験による戻り角度が３５°以下である、形状保持繊維。
【発明の効果】
【００２６】
本発明の形状保持フィルムは、形状保持性に優れているとともに、引張弾性率が高く、かつ耐縦裂け性が良好なものである。また、本発明の形状保持繊維は、形状保持性に優れているとともに、織物として編むことが可能な範囲で引張弾性率を有し、かつ高い熱伝導率を有するものである。
【図面の簡単な説明】
【００２７】
【図１】１８０°曲げ試験による戻り角度の測定方法を示す模式図である。
【図２】包装材の一例を示す斜視図である。
【図３】熱源、異方性熱伝導フィルム、及び放熱体の位置関係の一例を示す模式図である。
【図４】本発明の異方性熱伝導フィルムを組み込んだ電子機器の一例を示す模式図である。
【図５】本発明の異方性熱伝導フィルムを組み込んだ電子機器の一例を示す模式図である。
【図６】９０°曲げ試験による戻り角度の測定方法を示す模式図である。
【図７】実施例１で得た一軸延伸フィルムの断面を表す光学顕微鏡写真である。
【図８】フィルム中の低融点材料の割合（重量％）に対して引裂強度（ｍＮ）をプロットしたグラフである。
【図９】フィルム中の低融点材料の割合（重量％）に対して戻り角度（°）をプロットしたグラフである。
【発明を実施するための形態】
【００２８】
１．形状保持フィルム
本発明の形状保持フィルムは、特定のエチレン系重合体を含む少なくとも一層の基材層と、その融点が、前記エチレン系重合体の融点に比して低い高分子材料（低融点材料）を含む少なくとも一層の軟質層とを備える。以下、それぞれの構成要件ごとに説明する。
【００２９】
（基材層）
基材層には特定のエチレン系重合体が含まれる。なお、基材層はエチレン系重合体からなる層であることが好ましい。このエチレン系重合体は、エチレン単独重合体、又はエチレン−α−オレフィン共重合体である。エチレンに少量のα−オレフィンを共重合させることで、成形加工性を高めることができる。エチレンに共重合させるα−オレフィンは、炭素数３〜６のα−オレフィンである。炭素数３〜６のα−オレフィンの例には、プロピレン、１−ブテン、及び１−ヘキセン等が含まれ、好ましくはプロピレンである。エチレン−α−オレフィン共重合体に含まれるα−オレフィン単位の割合は２重量％未満であり、好ましくは０．０５〜１．５重量％である。
【００３０】
エチレン系重合体の密度は９００ｋｇ／ｍ３以上であり、好ましくは９３０ｋｇ／ｍ３以上、更に好ましくは９５０ｋｇ／ｍ３以上であり、汎用の高密度ポリエチレン（ＨＤＰＥ）であってもよい。密度が９００ｋｇ／ｍ３未満であると、延伸により形状保持性が得られ難くなる。一方、密度が高過ぎると、溶融製膜によりフィルム状に成形し難くなる。このため、エチレン系重合体の密度の上限については特に限定されないが、実質的には９７０〜９８０ｋｇ／ｍ３程度である。なお、基材層がエチレン系重合体からなる層である場合には、エチレン系重合体の密度は、基材層の密度である。エチレン系重合体（基材層）の密度は、ＪＩＳ  Ｋ７１１２  Ｄ法に準拠し、エタノール／水を浸漬液として使用して測定することができる。
【００３１】
エチレン系重合体の分子量分布を表す重量平均分子量（Ｍｗ）と数平均分子量（Ｍｎ）との比（Ｍｗ／Ｍｎ）は５〜２０であり、好ましくは６〜１６、更に好ましくは７〜１４である。分子量分布が狭過ぎると延伸性が低下するため、高い延伸倍率で延伸し難くなる。一方、分子量分布が広過ぎると低分子量成分が多くなるため、得られるフィルムの機械的強度が低下したり、延伸機を汚染して生産性が低下したりすることがある。
【００３２】
エチレン系重合体の分子量分布（Ｍｗ／Ｍｎ）は、ゲル浸透クロマトグラフィ（ＧＰＣ）により測定することができる。
【００３３】
エチレン系重合体の１９０℃、２１６０ｇ荷重におけるメルトフローレート（ＭＦＲ）は、好ましくは０．１〜３．０ｇ／１０ｍｉｎ、より好ましくは０．５〜１．５ｇ／１０ｍｉｎである。エチレン系重合体のＭＦＲが上記数値範囲内であると、溶融製膜時に適度な流動性を有するため、均一な膜厚のフィルムが得られ易い。
【００３４】
このように比較的高密度で適当な分子量分布を有するエチレン系重合体は、フィルム状に成形し易く、かつ高延伸可能であるため優れた形状保持性が得られ易い。
【００３５】
基材層には、本発明の効果を損なわない範囲で、上記エチレン系重合体以外の熱可塑性樹脂を更に含んでいてもよいし、各種添加剤を更に含んでいてもよい。各種添加剤の例には、着色顔料、無機充填剤、酸化防止剤、中和剤、滑剤、帯電防止剤、アンチブロッキング剤、耐水剤、撥水剤、抗菌剤、加工助剤（ワックス等）等が含まれる。
【００３６】
無機充填剤は、例えばガラス繊維、ガラスビーズ、タルク、シリカ、マイカ、炭酸カルシウム、水酸化マグネシウム、アルミナ、酸化亜鉛、酸化マグネシウム、水酸化マグネシウム、水酸化アルミニウム、酸化チタン、酸化カルシウム、ケイ酸カルシウム、硫化モリブデン、酸化アンチモン、クレー、ケイソウ土、硫酸カルシウム、アスベスト、酸化鉄、硫酸バリウム、炭酸マグネシウム、ドロマイト、モンモリロマイト、ベントナイト、鉄粉、アルミニウム粉、カーボンブラック等である。加工助剤は、例えば低分子量ポリオレフィン、脂環族ポリオレフィン等のワックス等である。
【００３７】
加工助剤や帯電防止剤の含有割合は、例えば５重量％以下、好ましくは１重量％以下とすることができる。無機充填剤や着色顔料の含有割合は、例えば１０重量％以下、好ましくは５重量％以下とすることができる。
【００３８】
（軟質層）
軟質層には高分子材料が含まれる。なお、軟質層は高分子材料からなる層であることが好ましい。
【００３９】
高分子材料の融点Ｔｍ２は、基材層を構成するエチレン系重合体の融点Ｔｍ１よりも低い。このように、基材層の構成材料に比して低融点の高分子材料（低融点材料）を用いて軟質層を形成することで、得られる形状保持フィルムの耐縦裂け性が著しく向上する。
【００４０】
高分子材料の融点Ｔｍ２は、エチレン系重合体の融点Ｔｍ１よりも５℃以上低いことが好ましく、４０℃以上低いことが更に好ましい。高分子材料の融点Ｔｍ２とエチレン系重合体の融点Ｔｍ１との差が小さ過ぎると、得られる形状保持フィルムの耐縦裂き性が向上し難くなる。また後述するように、基材層が溶融しにくく軟質層は溶融しやすい温度で一軸延伸することが難しくなる傾向にある。なお、高分子材料の融点Ｔｍ２は、通常１２５℃以下であり、好ましくは９０℃以下である。
【００４１】
高分子材料としては、炭化水素系プラスチック、ビニル系プラスチック、及び熱可塑性エラストマーを挙げることができる。これらの高分子材料は、一種単独で又は二種以上を組み合わせて用いることができる。
【００４２】
炭化水素系プラスチックの具体例としては、ポリエチレン、ポリプロピレン、ポリブテン、ポリスチレン、ポリブタジエン等を挙げることができる。ビニル系プラスチックの具体例としては、ポリ塩化ビニル、ポリ酢酸ビニル、ポリ塩化ビニリデン、エチレン酢酸ビニル共重合体、ポリメチルメタクリレート等を挙げることができる。また、熱可塑性エラストマーの具体例としては、スチレン・ブタジエン系、ポリオレフィン系、ウレタン系、ポリエステル系、ポリアミド系、ポリ塩化ビニル系、アイオノマー等を挙げることができる。
【００４３】
加工性の観点からは、高分子材料は、その融点が基材層を構成するエチレン系重合体の融点に近いものが好ましい。具体的には、ポリエチレン、エチレン酢酸ビニル共重合、ポリオレフィン系熱可塑性エラストマーが好ましい。一方、接着性の観点からは、高分子材料は、その分子構造が、基材層を構成するエチレン系重合体の分子構造と近似しているものが好ましい。具体的には、ポリエチレン、エチレン酢酸ビニル共重合、ポリオレフィン系熱可塑性エラストマーが好ましい。また、軟質層を粘着層として機能させるためには、タック性を有する高分子材料が好ましい。具体的には、ポリエチレン、エチレン酢酸ビニル共重合、ポリオレフィン系熱可塑性エラストマーが好ましい。
【００４４】
なかでも、高分子材料としては熱可塑性エラストマーが好ましく、具体的にはエチレン、プロピレン、１−ブテン、及び１−ヘキセンからなる群より選択される少なくとも二種のα−オレフィンを共重合させたα−オレフィン共重合体が好ましい。このα−オレフィン共重合体としては、エチレン・α−オレフィン共重合体、プロピレン・α−オレフィン共重合体、またはエチレン・プロピレン共重合体が好ましい。エチレンまたはプロピレンと共重合させるα−オレフィン共重合体の炭素数は４〜６である。このα−オレフィン共重合体としてより具体的には、エチレン・プロピレン共重合体、エチレン・１−ブテン共重合体、エチレン・１−ヘキセン共重合体、プロピレン・１−ブテン共重合体、プロピレン・１−ヘキセン共重合体、１−ブテン・１−ヘキセン共重合体が更に好ましい。より具体的には、商品名「タフマーＡ」（三井化学社製、登録商標）、商品名「タフマーＰ」（三井化学社製、登録商標）を挙げることができる。
【００４５】
軟質層には、本発明の効果を損なわない範囲で、上記高分子材料以外の熱可塑性樹脂を更に含んでいてもよいし、各種添加剤を更に含んでいてもよい。各種添加剤の具体例、及びそれらの含有割合は、前述の基材層の場合と同様である。
【００４６】
（形状保持フィルム）
本発明の形状保持フィルムは、前述の基材層と軟質層とを有する。基材層と軟質層は、接着層を介して積層されていてもよく、接着層等の中間層を介在させずに直接積層されていてもよい。なお、接着層等の形状保持性に寄与しない層を介在させることなく、基材層の一方の面上に軟質層が直接積層されていることが、形状保持性が高まるために好ましい。
【００４７】
また、形状保持フィルムは、基材層を二層有するとともに、二層の基材層（例えば、基材層（Ａ）と基材層（Ｂ））の間に軟質層が挟持された積層体としてもよい。このような三層構造の積層体とすることで、延伸時にロールに軟質層が張り付いてしまう等の不具合が生じ難く、製造効率が高まるために好ましい。なお、基材層を二層有する場合において、これら二層の基材層を構成するエチレン系重合体の種類は同一であっても異なっていてもよい。
【００４８】
本発明の形状保持フィルムは、エチレン系重合体を含む基材層で優れた形状保持性を発現させるとともに、この基材層と、高分子材料（低融点材料）を含む軟質層とを組み合わせる（積層させる）ことにより、優れた耐縦裂け性を発現させている。一般的に、形状保持性のフィルムに耐縦裂き性を付与すべく、フィルムの構成材料に低融点材料等を配合すると、得られるフィルムの耐縦裂き性は向上する一方で、形状保持性が損なわれる傾向にある。これに対して、本発明の形状保持フィルムにおいては、基材層の構成材料に低融点材料を配合する（混ぜ込む）のではなく、低融点材料を含む軟質層と基材層とを積層している。これにより、本発明の形状保持フィルムは、耐縦裂き性が著しく向上しながらも、形状保持性が損なわれることなく高いレベルで維持されている。
【００４９】
軟質層の厚さの総和は、基材層の厚さの総和の５〜４０％であることが好ましく、１０〜３５％であることが更に好ましく、１５〜３０％であることが特に好ましい。基材層の厚さの総和に対する軟質層の厚さの総和の割合を上記の数値範囲内とすることで、形状保持性と耐縦裂き性のバランスが良好となる。このため、軟質層が厚過ぎると形状保持性が低下する傾向にある。一方、軟質層が薄過ぎると耐縦裂き性が低下する傾向にある。
【００５０】
形状保持フィルムの厚さは２０〜１００μｍであることが好ましく、２５〜７０μｍが好ましい。
【００５１】
前述のような基材層と軟質層とを有する原反フィルムを一定以上の高い延伸倍率で延伸（好ましくは一軸延伸）して得られる形状保持フィルムは、高い引張弾性率を有する。形状保持フィルムの引張弾性率は、好ましくは１０〜５０ＧＰａであり、更に好ましくは１３〜５０ＧＰａである。形状保持フィルムの引張弾性率が１０ＧＰａ未満であると、十分な形状保持性が得られ難くなる。一方、引張弾性率が５０ＧＰａ超であると、フィルムが脆くなることがある。形状保持フィルムの引張弾性率は、延伸倍率により調整することができる。例えば、延伸倍率を高めれば、形状保持フィルムの引張弾性率を高めることができる。
【００５２】
また、前述のような基材層と軟質層とを有する原反フィルムを一定以上の高い延伸倍率で延伸（好ましくは一軸延伸）して得られる形状保持フィルムは、延伸方向（Ｘ方向）における引張弾性率が高く、Ｘ方向と略直交する方向（Ｙ方向）における引張弾性率が低い。なお、形状保持フィルムが一軸延伸フィルムである場合は、Ｘ方向とは一軸延伸方向であり、Ｙ方向とは前記一軸延伸方向と略直交する方向である。本発明において「略直交」とは、交差角度が実質的に９０°であることを意味し、９０°だけでなく、９０°から若干ずれた範囲も含むものとする。本発明の形状保持フィルムの延伸方向は、例えば光学顕微鏡等で観察されるポリエチレン系重合体の分子鎖の伸びきり方向として確認することができる。
【００５３】
形状保持フィルムのＸ方向（高引張弾性率方向）の引張弾性率は、好ましくは１０〜５０ＧＰａであり、更に好ましくは１３〜４０ＧＰａである。Ｘ方向の引張弾性率が上記数値範囲内であると、形状保持フィルムを後述する異方性熱伝導フィルムとして好適に用いることができる。Ｘ方向の引張弾性率が１０ＧＰａ未満であると、十分な形状保持性や高い熱伝導性が得られ難い。一方、Ｘ方向の引張弾性率が５０ＧＰａ超であると、フィルムが脆くなることがある。
【００５４】
形状保持フィルムのＹ方向（低引張弾性率方向）の引張弾性率は、好ましくは６ＧＰａ以下である。６ＧＰａを超えると、Ｘ方向の熱伝導率に対するＹ方向の熱伝導性が相対的に高くなり、熱伝導度の異方性が低下するので、後述する異方性熱伝導フィルムとして使用し難くなる。なお、形状保持フィルムのＹ方向の引張弾性率は、形状保持フィルムに主成分として含まれる樹脂の種類に依存するものであり、（Ｘ方向の）延伸倍率によって大きく変化するものではない。
【００５５】
形状保持フィルムの引張弾性率は、ＪＩＳ  Ｋ７１６１に準拠した方法で測定できる。即ち、形状保持フィルムをカットして、幅（ポリエチレンの分子鎖の伸びきり方向と直交する方向）１０ｍｍ、長さ（ポリエチレンの分子鎖の伸びきり方向）１２０ｍｍの短冊状の試験片を準備し；引張試験機を用いて、温度２３℃、チャック間距離１００ｍｍ、引張速度１００ｍｍ／分の条件下で、試験片の引張弾性率を測定すればよい。
【００５６】
本発明の形状保持フィルムは、高い引張弾性率を有することから、優れた形状保持性を有する。形状保持フィルムの１８０°曲げ試験による戻り角度は６５°以下であり、好ましくは５０°以下である。なお、戻り角度の下限値については特に限定されないが、実質的には５°程度である。
【００５７】
形状保持フィルムの１８０°曲げ試験による戻り角度は、以下のようにして測定できる。即ち、（１）幅（延伸方向と直交する方向）１０ｍｍ、長さ（延伸方向）５０ｍｍの試料片を準備し、（２）試料片を、板材の下面、端面及び上面に沿って１８０°に折り曲げた状態で約３０秒間保持し（図１（Ａ）参照）、（３）折り曲げ状態の保持を解除して３０秒後の、試料片が板材の上面となす角度θを測定する（図１（Ｂ）参照）ことで測定することができる。１８０°戻り角度の測定は、温度２３℃、湿度５５％ＲＨの条件下で行うことができる。
【００５８】
本発明の形状保持フィルムは、優れた耐縦裂き性を有する。具体的には、本発明の形状保持フィルムの引裂強度（ポリエチレンの分子鎖の伸びきり方向と略平行に引裂くのに要する力）は、好ましくは５０ｍＮ以上であり、更に好ましくは２００ｍＮ以上である。なお、上記引裂強度の上限については特に限定されず、高いほど好ましいが、実質的には２０００ｍＮ程度である。
【００５９】
形状保持フィルムの引裂強度は、以下のようにして測定できる。即ち、引裂き試験機（例えば、エルメンドルフ引裂き試験機（東洋精機製作所社製、Ｆ．Ｓ＝１０００ｍＮ）等）を使用し、寸法：６３ｍｍ幅×７５ｍｍ長のフィルム片に長さ２０ｍｍのスリットを入れたものを１６枚重ねた試験片を、ポリエチレンの分子鎖の伸びきり方向と平行に引き裂いたときに要する力を測定すればよい。
【００６０】
２．形状保持フィルムの製造方法
本発明の形状保持フィルムは、（１）エチレン系重合体を含む少なくとも一層の基材層と、高分子材料を含む少なくとも一層の軟質層と、を備えた原反フィルムを得る第一の工程と、（２）この原反フィルムを延伸倍率が１０〜３０倍となるように延伸（好ましくは一軸延伸）する第二の工程と、を有する製造方法により製造することができる。
【００６１】
原反フィルムは、例えば、基材層と軟質層を構成する原料を押出機でそれぞれ溶融混練させた後、ダイから吐出させ、次いで冷却ロールで冷却固化することにより得ることができる。冷却ロールの温度は、溶融樹脂をある程度固化できる温度であればよいが、例えば８０〜１２０℃程度である。原反フィルムの厚みは、例えば２００〜１０００μｍ程度である。
【００６２】
得られた原反フィルムを、ロール延伸機に繰り出して、予熱ロールで予熱した後、ＭＤ方向に延伸する。製造効率を高める点では、原反フィルムを予熱した後、直ちにＭＤ方向に延伸することが好ましい。延伸は、好ましくは引張一軸延伸である。本明細書にいう「一軸延伸」とは一軸方向の延伸を意味するが、本発明の効果を損なわない程度に、一軸方向とは異なる方向に延伸されてもよい。用いる延伸設備によっては、一軸方向に延伸しようとしても、一軸方向とは異なる方向にも実質的に延伸されることがあるからである。
【００６３】
延伸倍率は１０倍以上であり、好ましくは１５〜３０倍である。延伸倍率が１０倍よりも低いと、引張弾性率が十分に高まらず、十分な形状保持性が得られない。
【００６４】
このような高い延伸倍率での延伸を実現するためには、予熱・延伸時の加熱温度を適切に調整すること；特にフィルムの厚み方向に均一に加熱できるようにすることが重要となる。予熱ロールによる予熱温度は、原反シートを延伸に適した柔らかさにすることができる温度であればよく、例えば１２０〜１４０℃とすることができる。
【００６５】
延伸時の温度は、（２）軟質層に含まれる高分子材料の融点Ｔｍ２超、かつ（１）基材層中に含まれるエチレン系重合体の融点Ｔｍ１未満である温度が好ましい。軟質層に含まれる高分子材料の融点Ｔｍ２より延伸時の温度が低いと、軟らかい軟質層が溶融せず、形状保持性を十分付与できるほどの倍率まで、原反フィルムを延伸するのが難しくなる。一方、基材層中に含まれるエチレン系重合体の融点Ｔｍ１よりも延伸時の温度が高いと、前記エチレン系重合体の分子鎖を延伸によって、延伸方向と略平行に伸ばすことができず、延伸後のフィルムの形状保持性を高めることができない。延伸は例えば原反フィルムを１２０〜１４０℃に加熱しながら、延伸直前の予熱ロールと、延伸ロールとの間に周速差を設けることにより行うことができる。延伸速度は、特に制約はないが、１００〜１０００％／秒とすることができる。延伸時のフィルムの加熱は、ロール加熱であっても、光加熱であってもよいが、フィルムの厚み方向に均一に加熱し易くする点から、光加熱が好ましい。
【００６６】
光加熱は、原反フィルムの表面に、光源から光を照射することにより行うことができる。光源は、原反フィルムの厚み方向にできるだけ均一に加熱できるものが好ましく、例えば近赤外領域の波長成分が多いハロゲンランプ、レーザー、及び遠赤外線ヒーター等である。また、高い延伸倍率でも安定した延伸を行うために、原反フィルムに照射する光を、曲面反射板等によりＭＤ方向（延伸方向）に１ｃｍ以下に集光して、原反フィルムのＴＤ方向（幅方向）に線状に加熱することが好ましい。
【００６７】
延伸中にフィルムが滑らないようにするために、予熱ロールと延伸ロールには、それぞれピンチロールを押し当てることが好ましい。また、延伸後の延伸フィルムに、必要に応じてアニール処理を施してもよい。アニール処理は、延伸シートを加熱ロールに接触させて行うことができる。
【００６８】
３．形状保持フィルムの用途
本発明の形状保持フィルムは、前述のように、優れた形状保持性を有する。このため、本発明の形状保持フィルムは、各種包装材、特に食品用の包装材として好ましく用いられる。食品用の包装材は、カップラーメンやプリン等の容器を密閉する蓋材であってもよいし、スナック菓子やレトルト食品等を包装する袋材であってもよい。
【００６９】
（積層フィルム・テープ）
また、形状保持フィルムの少なくとも一方の面の一部又は全部に粘着層、接着層、ヒートシール層、断熱層、耐熱層、耐候（耐光）層、耐薬品層、ガスバリア層、クッション層、印刷層、導電層、剥離（離型）層、光反射層、光触媒層、発泡体、紙、木材、不織布、金属、セラミック等、様々な機能を付与した層を配置した積層フィルム・テープとすることも好ましい。
【００７０】
（粘着フィルム・テープ）
更に、積層フィルム・テープの中でも、特に、粘着層を配置した粘着フィルム・テープは、本発明の形状保持フィルムの優れた形状保持性及び耐縦裂き性を生かし、例えば、シュリンクテープ、梱包用テープ、結束用テープ（ワイヤーハーネス結束用等）、包装用テープ、事務用テープ、生活用品用テープ（紙おむつ用、スポーツ用等）、マスキングテープ（塗装用、養生用等）、表面保護用テープ（光学用、ＦＰＣ用プロテクトフィルム等）、防食用テープ、電気絶縁用テープ、両面テープ、医療用テープ（絆創膏等）、電気・電子機器用テープ、識別用テープ、装飾用テープ（メディア用、グラフィックディスプレイ用、マーキング用等）、建築・建材用テープ（熱線遮へい用、防音用、ガラス飛散防止用）、自動車用テープ、熱伝導テープ（放熱テープ等）、ラベル、シール等に用いることができる。
【００７１】
（包装材）
本発明の形状保持フィルムは優れた形状保持性及び耐縦裂き性を有するため、例えば食品類や洗剤類等の包装材、各種詰め替え用の包装材として好適である。更に、アルミニウム箔等の金属箔を含まない包装材とすれば、電子レンジでの加熱調理用の包装材としても好適である。
【００７２】
即ち、包装材は、前述の形状保持フィルムを含む袋状体又は筒状体である。袋の形態は特に制限されず、コーヒー、茶葉、ラーメン等に使用されているガゼット袋、レトルト食品、シャンプー等に使用されているスタンディングパウチ（自立性包装袋）、スナック菓子等に使用されているピロー包装等が含まれる。
【００７３】
図２は、袋状の包装材の一例を示す斜視図である。図２に示されるように、包装材１５の開口面Ｐは、包装材を構成する形状保持フィルムの延伸方向と交差するように（好ましくは略直交するように）設けられる。包装材１５の開口面Ｐとは、開口部１５Ａを含む平面である。略直交するとは、交差角度が９０°である場合を含むことはもちろん、９０°から若干ずれた範囲も含む。
【００７４】
包装材１５を構成する形状保持フィルムは、延伸方向と平行な方向において、高い形状保持性を示す。このため、包装材１５の開口部１５Ａを、その開口面Ｐが形状保持フィルムの延伸方向と好ましくは略直交するように形成することで、包装材１５を自立させた状態で置いたり、開口部１５Ａを折り曲げるだけで袋を閉じたりすることができる。
【００７５】
このような包装材は、（１）形状保持フィルムを準備する工程と、（２）形状保持フィルム同士を重ね合わせるか、又は形状保持フィルムと他のフィルム（シート）とを重ね合わせる工程と、（３）重ね合わせた形状保持フィルムの一部をシールして包装材を得る工程と、を経て得ることができる。他のフィルム（シート）は、例えば熱可塑性樹脂のシート等であってよい。
【００７６】
形状保持フィルム同士を重ね合わせる方法には、一枚の形状保持フィルムを折り曲げて重ね合わせる方法と；二枚の形状保持フィルムを貼り合わせる方法とが含まれる。
【００７７】
重ね合わせた形状保持フィルムの一部をシールして包装材とする。シールは、接着剤によるシールでも、ヒートシールでもよいが、好ましくはヒートシールである。ヒートシール温度は、形状保持フィルム同士、又は形状保持フィルムと他のフィルム（シート）とを接着できる温度であればよく、例えば１００〜３００℃程度である。シール強度は、ヒートシール温度、ヒートシール回数、ヒートシール時間等により調整できる。
【００７８】
ヒートシール方法は、公知の方法であってよく、例えばバーシール、回転ロールシール、インパルスシール、高周波シール、及び超音波シール等であってよい。
【００７９】
本発明の形状保持フィルムを含む包装材は、高い形状保持性及び耐縦裂き性を有する。このため、自立させた状態で置いたり、袋の開口部を折り曲げるだけで袋を閉じたりすることができる。
【００８０】
上記のような包装材に用いられる形状保持フィルムの少なくとも一方の面上には、例えば、ガスバリア層、保護層、ヒートシール層等の他の層が配置されていてもよい。ガスバリア層は、金属層又は樹脂層であってよいが、軽量でガスバリア性が高い等の点から、好ましくはアルミニウム箔層である。アルミニウム箔層の厚みは、ガスバリア性が得られる程度であればよく、５〜２０μｍ程度としうる。
【００８１】
保護層を構成する樹脂は、特に制限されないが、印刷性や強度を高めることができる等の点から、好ましくはポリエステル、ポリエチレン、ポリプロピレン、及びナイロン等である。ポリエステルは、好ましくはポリエチレンテレフタレート（ＰＥＴ）であり、ポリプロピレンは、好ましくは二軸延伸ポリプロピレン（ＯＰＰ）であり、ナイロンは、好ましくは二軸延伸ナイロン（ＯＮｙ）である。
【００８２】
なかでも、保護層として二軸延伸ＰＥＴフィルムが好ましく用いられる。しかしながら、二軸延伸ＰＥＴフィルムは反発弾性（スプリングバック性）が高いため、厚くすると形状保持性が損なわれ易い。一方、二軸延伸ポリプロピレンフィルム（ＯＰＰ）は剛性が高いが反発弾性は低いため、形状保持性を損なうことなく形状保持フィルムの剛性や耐破袋性を高めうる。このため、二軸延伸ポリプロピレンフィルムを含み、かつ二軸延伸ＰＥＴフィルムをできるだけ薄くすることで、形状保持性を保持しつつ、剛性と機械的強度に優れた形状保持フィルムを得ることができる。
【００８３】
保護層は、単層であっても、多層であってもよい。保護層（単層）の厚みは、ポリエステルであれば５〜２０μｍ程度とし、ポリプロピレンであれば１０〜３０μｍ程度としうる。
【００８４】
ヒートシール層を構成する樹脂は、直鎖状低密度ポリエチレン（ＬＬＤＰＥ）、低密度ポリエチレン（ＬＤＰＥ）、無延伸ポリプロピレン（ＣＰＰ）、アイオノマー、及びポリスチレン等であってよい。ヒートシール層の厚みは１０〜７０μｍが好ましい。
【００８５】
包装材に用いられる形状保持フィルムは、用途にもよるが、形状保持フィルムからなる層（形状保持フィルム層）と、保護層とを含むことが好ましく、ガスバリア層を更に含むことが好ましい。形状保持フィルム層は最表面に配置されても、中間に配置されてもよいが、最表面に配置されることが好ましい。形状保持フィルム層は、高い形状保持性を有するだけでなく、ヒートシール性や、（表面の凸凹構造による）印刷性も示すからである。例えば、形状保持フィルム層を包装材の内表面に配置すれば、包装材をヒートシールしたり、包装材の内側の面に印刷を施したりすることができる。形状保持フィルム層を包装材の外表面に配置すれば、包装材の外側の面に印刷を容易に施すことができる。
【００８６】
（異方性熱伝導フィルム）
更に、本発明の形状保持フィルムは、Ｘ方向（延伸方向）に高い引張弾性率を有することから、Ｘ方向に高い熱伝導率を有する。このため、本発明の形状保持フィルムは、異方性熱伝導フィルムとして用いることができる。異方性熱伝導フィルムのＸ方向（延伸方向）の熱伝導率は、通常、３．０Ｗ／ｍＫを超えるので、熱伝導性のフィラー等を添加しなくても高い熱伝導率を達成できる。このため、本発明の形状保持フィルムを用いた異方性熱伝導フィルムは、熱伝導性フィラー等を添加した従来の熱伝導フィルムに比べて柔軟であり、薄くても十分な熱伝導性を有する。
【００８７】
異方性熱伝導フィルムの、熱を異方的に伝える性質は、Ｘ方向の熱伝導率とＹ方向の熱伝導率とから導かれる比（Ｘ方向の熱伝導率／Ｙ方向の熱伝導率）に依存する。このため、異方性熱伝導フィルムのＸ方向の熱伝導率／Ｙ方向の熱伝導率は、１超６０以下であることが好ましい。
【００８８】
異方性熱伝導フィルムのＸ方向の熱伝導率は、以下のようにして測定される。（１）異方性熱伝導フィルムをカットして、長さ（延伸方向：Ｘ方向）３０ｍｍ、幅（延伸方向と垂直方向：Ｙ方向）３ｍｍの短冊状サンプルを準備する。（２）短冊状サンプルの片面に、受光膜（Ｂｉ薄膜、厚み：約１０００Å）を蒸着して試験サンプルとする。（３）光交流法を原理とする熱拡散率測定装置（ＬａｓｅｒＰＩＴ、アルバック理工社製）を用いて、温度２５℃における試験サンプルの長さ方向（Ｘ方向）の熱拡散率α（ｍ２／ｓ）を測定する。（４）一方、示差走査熱量測定（ＤＳＣ）法により、短冊状サンプルの比熱Ｃｐ（Ｊ／（ｋｇ・Ｋ））及び密度ρ（ｋｇ／ｍ３）を測定する。（５）各測定値を下記式にあてはめて、熱伝導率λ（Ｗ／ｍＫ）を求める。
熱伝導率λ＝α×ρ×Ｃｐ
【００８９】
異方性熱伝導フィルムのＹ方向の熱伝導率は、前記（１）における異方性熱伝導フィルムの短冊状サンプルとは別に、長さ（延伸方向と垂直方向：Ｙ方向）３０ｍｍ、幅（延伸方向：Ｘ方向）３ｍｍの短冊状サンプルを準備し；それを用いた試験サンプルの長さ方向（Ｙ方向）の熱拡散率を測定する以外は、前述と同様にして測定すればよい。
【００９０】
異方性熱伝導フィルムの厚さは、２０〜１００μｍであることが好ましく、３０〜４０μｍであることが更に好ましい。異方性熱伝導フィルムの厚さが２０μｍよりも薄いと、異方性熱伝導フィルムを曲げたり、折ったりして収納する際にフィルムが破損し易くなる。一方、異方性熱伝導フィルムの厚さが１００μｍよりも厚いと、フィルムが剛直になり、電子機器等の狭いスペースに折り曲げた状態で収納し難くなる。
【００９１】
異方性熱伝導フィルムの形状は、理論上は、Ｘ方向の熱伝導率／Ｙ方向の熱伝導率の比に基づいて決定されうる。異方性熱伝導フィルムのＸ方向（高引張弾性率方向）の長さＬ１と、Ｙ方向（低引張弾性率方向）の長さＷ１の比Ｌ１／Ｗ１は６０以下であることが好ましい。Ｌ１／Ｗ１が６０を超えると、熱源から生じた熱が、異方性熱伝導フィルムのＸ方向の端部まで伝わらず、放熱できないからである。また、Ｗ１が小さ過ぎると、異方性熱伝導フィルムのＹ方向の熱の伝導を抑制できないからである。
【００９２】
但し、異方性熱伝導フィルムの形状は、実際には、後述のように熱源温度と環境温度；熱源と放熱体の配置によっても変わる。例えば、１００℃の熱源を異方性熱伝導フィルムの中央部に配置し；室温（約２３℃）下にて異方性熱伝導フィルムのＸ方向の両端部から（放熱体で）放熱することを想定した場合には、異方性熱伝導フィルムのＸ方向（高引張弾性率方向）の長さＬ１と、Ｙ方向（低引張弾性率方向）の長さＷ１の比Ｌ１／Ｗ１が２．０以下、好ましくは１．９以下であれば、選択的に異方性熱伝導フィルムのＸ方向に熱放散させることができ、Ｙ方向には熱を放散させ難くすることができる。
【００９３】
このように、異方性熱伝導フィルムは、Ｘ方向とＹ方向とで熱伝導度が異なるため、Ｌ１／Ｗ１が上記範囲となるような形状に切り出されることが好ましい。このような形状に切り出された異方性熱伝導フィルムは、Ｘ方向（高引張弾性率方向）には熱を伝導させつつ、Ｙ方向（低引張弾性率方向）への熱の伝導を抑制できる。
【００９４】
また異方性熱伝導フィルムのＸ方向（高引張弾性率方向）の長さＬ１と、Ｙ方向（低引張弾性率方向）の長さＷ１の比Ｌ１／Ｗ１は、Ｘ方向の熱伝導率／Ｙ方向の熱伝導率の比から１．０超であることが好ましく、１．６以上であることが好ましい。電子機器などの熱源の周辺の異方性熱伝導フィルムの配置スペースが限られる場合、異方性熱伝導フィルムのＹ方向長さＷ１が（Ｘ方向長さＸ１に対して）大き過ぎると、熱源の周辺に異方性熱伝導フィルムを収納し難くなるからである。
【００９５】
異方性熱伝導フィルムの形状は、矩形状であっても、矩形状以外の形状であってもよい。異方性熱伝導フィルムのＸ方向の長さＬ１は、Ｘ方向のうち最大の長さを示し；Ｙ方向の長さＷ１は、Ｙ方向のうち最大長さを示す。
【００９６】
異方性熱伝導フィルムのＸ方向の長さとＹ方向の長さは、熱源の温度によって適宜変更することができる。熱源の温度が高ければ、熱源から生じた熱の伝導領域が大きくなるため、異方性熱伝導フィルムのＸ方向の長さとＹ方向の長さは（前記Ｌ１／Ｗ１の比を保ちつつ）大きくなる。熱源の温度が低ければ、熱源から生じた熱の伝導領域が小さくなるため、異方性熱伝導フィルムのＸ方向の長さとＹ方向の長さは（前記Ｌ１／Ｗ１の比を保ちつつ）小さくなる。いずれにせよ、異方性熱伝導フィルムのＸ方向の長さが、少なくとも放熱体まで熱を伝導させることができる長さであればよい。
【００９７】
本発明の形状保持フィルムを用いた異方性熱伝導フィルムは、前述のように、高い形状保持性と熱伝導性とを有し、かつ柔軟性を有するため収納性にも優れる。このため、本発明の異方性熱伝導フィルムは、各種電子機器；特に熱源の周辺に十分なスペースがない電子機器における放熱装置に好ましく用いることができる。このような放熱装置では、熱に弱い回路へ熱源からの熱を伝えることを防ぎつつ、放熱体へ効率良く熱を伝えることができる。
【００９８】
異方性熱伝導フィルムが用いられる電子機器の例には、各種家電、照明、ＰＣ、携帯電話、スマートフォン、デジカメ、ゲーム機、電子ペーパー、電気自動車、及びハイブリッド車等が含まれる。電子機器における熱源は、特に制限されないが、例えばトランジスタ、ＣＰＵ、ＩＣ、ＬＥＤ、及びパワーデバイス等が挙げられる。
【００９９】
また、異方性熱伝導フィルムは、良好な形状保持性と、高い熱伝導率とを有するだけでなく、更には実質的に樹脂からなるため冷感、触感に優れる。このため、本発明の異方性熱伝導フィルムは、前記電子機器に限らず、衣料（スーツ、作業着）、マスク、帽子、及び寝装等の日用品にも用いることができる。
【０１００】
更に、本発明の異方性熱伝導フィルムは、極低温の用途にも用いることができる。具体的には、液体天然ガスや液体水素の輸送、貯蔵、ハンドリングに使用するバルブ等の接続機器や手袋等の構成材料；リニアモーターカーの低温部分の構成材料；血液成分、骨髄液、精子の体液や細胞等を保存する冷凍保存容器；超伝導磁気共鳴装置等の構成材料；ロケット、宇宙輸送システムに使用する構成材料；超高密度メモリー、医用診断装置、加速器、核融合炉の構成材料が挙げられる。
【０１０１】
なかでも、本発明の異方性熱伝導フィルムは、発熱素子等の熱源を有する電子機器における放熱装置として好ましく用いられる。即ち、放熱装置は、熱源で生じた熱を伝導する異方性熱伝導フィルムと、この異方性熱伝導フィルムを伝導した熱を除去する放熱体と、を有する。
【０１０２】
放熱体は、異方性熱伝導フィルムのＸ方向（高引張弾性率方向）の一端又は両端に配置されることが好ましい。放熱体は、異方性熱伝導フィルムのＸ方向（高引張弾性率方向）端部だけでなく、異方性熱伝導フィルムの平面内にＸ方向に複数配置されてもよい。これにより、放熱装置の放熱効率を向上させることができる。
【０１０３】
放熱体は、特に限定されず、公知の放熱体を用いることができる。放熱体の例には、放熱ファン等の冷却装置、冷却配管、金属等の熱伝導が高い材料で作製された大面積の部材（例えば放熱板、ヒートシンク等）等が挙げられる。電子機器における放熱体は、例えば電子機器の筐体そのものであってもよい。
【０１０４】
このような放熱装置は、任意の方法で製造することができる。具体的には、異方性熱伝導フィルムと放熱体とを公知の方法で接続することにより製造することができる。異方性熱伝導フィルムと放熱体との接続方法には、例えば異方性熱伝導フィルムを放熱体に加熱融着させる方法；公知の接着剤を用いて固定する方法；異方性熱伝導フィルムを、放熱体に設けられた固定手段で挟み固定する方法等が含まれる。なお、放熱体と異方性熱伝導フィルムは、異方性熱伝導フィルム（形状保持フィルム）の基材層が放熱体と接するように接続されることが好ましい。
【０１０５】
熱源と異方性熱伝導フィルムとは、必ずしも接している必要はないが、熱源からの放熱効率を高めるためには、熱源と異方性熱伝導フィルムとが接していることが好ましい。
【０１０６】
異方性熱伝導フィルム、熱源、及び放熱体の好ましい位置関係は、前述の通り、理論上は、Ｘ方向の熱伝導率／Ｙ方向の熱伝導率との比に基づいて決定されうる。このため、異方性熱伝導フィルムのＸ方向における、熱源の異方性熱伝導フィルムへの投影部の中心、又は異方性熱伝導フィルムの熱源との接触部の中心から放熱体までの距離Ｌ２と；前記投影部の中心又は接触部の中心を通る、異方性熱伝導フィルムのＹ方向の一方の端部から他方の端部までの距離Ｗ２との比Ｌ２／Ｗ２が３０以下であることが好ましい。Ｌ２／Ｗ２が３０超であると、Ｌ２が大き過ぎて、異方性熱伝導フィルムのＸ方向の端部に配置された放熱体まで熱を伝導させ難くなったり；Ｗ２が小さ過ぎて、異方性熱伝導フィルムのＹ方向の熱伝導を抑制できなかったりするからである。
【０１０７】
但し、異方性熱伝導フィルム、熱源、及び放熱体の実際の位置関係は、熱源温度と環境温度によっても変わる。例えば、１００℃の熱源で生じる熱を、室温（約２３℃）下で異方性熱伝導フィルムを用いて放熱させる場合、異方性熱伝導フィルムのＸ方向における、熱源の異方性熱伝導フィルムへの投影部の中心又は異方性熱伝導フィルムの熱源との接触部の中心から放熱体までの距離Ｌ２と；前記投影部の中心又は接触部の中心を通る、異方性熱伝導フィルムのＹ方向の一方の端部から他方の端部までの距離Ｗ２との比Ｌ２／Ｗ２が１．０以下、好ましくは０．９５以下であれば、選択的に異方性熱伝導フィルムのＸ方向に熱を放散させることができ、Ｙ方向には熱を放散させ難くすることができる。
【０１０８】
本発明の異方性熱伝導フィルムは、前述の通り、Ｘ方向（高引張弾性率方向）とＹ方向（低引張弾性率方向）とで熱伝導率が異なる。このため、Ｌ２／Ｗ２が上記範囲となるように、異方性熱伝導フィルムの形状や；熱源、異方性熱伝導フィルム、及び放熱体の位置関係を調整することで、熱源から発生する熱を、異方性熱伝導フィルムのＸ方向には放熱体まで効率よく伝わり易くし、Ｙ方向には伝わり難くすることができる。
【０１０９】
図３は、熱源、異方性熱伝導フィルム、及び放熱体の位置関係の一例を示す模式図である。このうち図３（Ａ）は側面図であり、図３（Ｂ）は上面図である。図３に示されるように、発熱素子等の熱源２２の近くに、異方性熱伝導フィルム２４と放熱体２６とを有する放熱装置２０が配置される。異方性熱伝導フィルム２４のＸ方向における、熱源２２の異方性熱伝導フィルム２４への投影部の中心２２Ａから放熱体２６までの距離がＬ２で示され；熱源２２の異方性熱伝導フィルム２４への投影部の中心２２Ａを通る、異方性熱伝導フィルム２４のＹ方向の一方の端部から他方の端部までの距離がＷ２で示される。
【０１１０】
Ｌ２／Ｗ２が上記範囲となるように、熱源２２、異方性熱伝導フィルム２４、及び放熱体２６を配置することで、熱源２２で発生した熱が、異方性熱伝導フィルム２４のＸ方向（高引張弾性率方向）に良好に伝わり、放熱体２６で除去される。一方、異方性熱伝導フィルム２４のＹ方向（低引張弾性率方向）には熱が伝わり難いため、異方性熱伝導フィルム２４の近傍の他の電気回路（不図示）が熱により破損しにくい。
【０１１１】
異方性熱伝導フィルムのＸ方向の長さ及びＹ方向の長さは、熱源の温度によって、適宜変更することができる。熱源の温度が高ければ、熱源から生じた熱の伝導領域が大きくなるため、異方性熱伝導フィルムのＸ方向の長さ及びＹ方向の長さは前記比率を保ちながら大きくなる。熱源の温度が低ければ、熱源から生じた熱の伝導領域が小さくなるため、異方性熱伝導フィルムのＸ方向の長さ及びＹ方向の長さは小さくなる。
【０１１２】
前記Ｌ２／Ｗ２は、Ｘ方向の熱伝導率／Ｙ方向の熱伝導率の比から０．５超であることが好ましく、０．８以上であることが更に好ましい。電子機器等の熱源周辺におけるスペースが十分でない場合、異方性熱伝導フィルムのＹ方向の長さＷ２が（Ｘ方向の長さＬ２に対して）大き過ぎると、熱源の周辺に異方性熱伝導フィルムを収納し難いからである。
【０１１３】
異方性熱伝導フィルムのＹ方向長さＷ２は、Ｘ方向の位置によって異なっていてもよい。例えば、熱に弱いデバイスに近い箇所の異方性熱伝導フィルムのＹ方向長さを大きくし、他の箇所の異方性熱伝導フィルムのＹ方向の長さを小さくしてもよい。
【０１１４】
図４は、本発明の異方性熱伝導シートを組み込んだ電子機器の一例を示す模式図である。図４に示されるように、放熱構造３０は、プリント基板３１上に配置された発熱素子等の熱源３２と接して配置され、かつプリント基板３１面と平行に配置された異方性熱伝導フィルム３４と、異方性熱伝導フィルム３４の、熱源３２と接する面とは反対側の面に接するように配置された放熱体３６とを有する。異方性熱伝導フィルム３４を、本発明の異方性熱伝導フィルムとすることができる。図４における、異方性熱伝導フィルム３４の長手方向がＸ方向（高引張弾性率方向）となる。
【０１１５】
このような放熱構造３０では、異方性熱伝導フィルム３４はＸ方向の熱導電性が高いため、矢印に示されるように熱源３２で発生する熱がＸ方向に流れてスムーズに放熱体３６まで伝わる。そして、異方性熱伝導フィルム３４を伝わった熱は放熱体３６で除去される。
【０１１６】
図５は、本発明の異方性熱伝導シートを組み込んだ電子機器の一例を示す模式図である。図５において、図４と同一の機能または部材に同一の符号を付す。図５に示されるように、放熱構造３０’は、プリント基板３１の両面に配置された熱源３２Ａ〜３２Ｄと離間し、かつプリント基板３１と交差するように配置された放熱体３６と、熱源３２Ａ及び３２Ｂと放熱体３６とを連結するように折り曲げられて配置された異方性熱伝導フィルム３４Ａと；熱源３２Ｃ及び３２Ｄと放熱体３６とを連結するように折り曲げられて配置された異方性熱伝導フィルム３４Ｂとを有する。図５における、異方性熱伝導フィルム３４Ａと異方性熱伝導フィルム３４Ｂの長手方向がＸ方向（高引張弾性率方向）となる。
【０１１７】
このような放熱構造３０’では、プリント基板３１の一方の面に配置された複数の熱源３２Ａ及び３２Ｂで生じた熱は、異方性熱伝導フィルム３４ＡをそのＸ方向（矢印方向）にスムーズに伝わり、放熱体３６で除去される。同様に、プリント基板３１の一方の面に配置された複数の熱源３２Ｃ及び３２Ｄで生じた熱は、異方性熱伝導フィルム３４ＢをＸ方向（矢印方向）に伝わって放熱体３６で除去される。このように、異方性熱伝導フィルム３４Ａ及び３４Ｂは、柔軟性が高く、形状保持性も高いので、図５に示されるように折り曲げられた形状を保持することができる。
【０１１８】
４．形状保持繊維
本発明の形状保持繊維は、エチレン系重合体を含む少なくとも一層の基材層と、高分子材料を含む少なくとも一層の軟質層とを備える。この「エチレン系重合体」は、前述の形状保持フィルムの基材層を構成するエチレン系重合体と同一である。また、「高分子材料」は、前述の形状保持フィルムの軟質層を構成する高分子材料と同一である。
【０１１９】
本発明の形状保持繊維の太さは、２００デニール以下、好ましくは１００デニール以下であり、更に細くしてもよい。マイクロマルチフィラメントとする場合には、数デニールとすることが好ましい。デニールとは、９０００メートルの繊維の質量をグラム単位で表したものである。形状保持繊維の太さは、繊維を織物としたときの織物の風合い（例えば、やわらかさ）に強く影響する。また、形状保持繊維の長さは、その用途に応じて適宜調整すればよい。
【０１２０】
本発明の形状保持繊維は、優れた形状保持性を有する。形状保持性は、９０°曲げ試験による戻り角度で示される。本発明の形状保持繊維の繊維方向に対する９０°曲げ試験による戻り角度は３５°以下である。形状保持繊維の繊維方向に対する９０°曲げ試験による戻り角度は、繊維に裁断される前のフィルム（形状保持フィルム）の９０°曲げ試験による戻り角度であるとみなされる。そして、形状保持フィルムの９０°曲げ試験による戻り角度は、以下のようにして測定できる。即ち、形状保持フィルムをカットして、幅（ポリエチレンの分子鎖の伸びきり方向と直交する方向）１０ｍｍ、長さ（ポリエチレンの分子鎖の伸びきり方向）５０ｍｍの試料片６０を準備する。そして、試料片６０を、鋼材６２の角部（二つの面６２Ａ，６２Ｂで構成される角部）に沿って９０°に折り曲げた状態で約５秒間保持した後（図６（Ａ）参照）、角部を構成する一方の面６２Ａに試料片６０を密着させたまま、角部を構成する他方の面６２Ｂから試料片６０を剥離させて折り曲げ状態を解除したときの、他方の面６２Ｂと試料片６０とのなす角度θを測定すればよい（図６（Ｂ）参照）。９０°戻り角度の測定は、温度２３℃、湿度５５％ＲＨの条件下で行うことができる。
【０１２１】
本発明の形状保持繊維の引張弾性率は１０〜５０ＧＰａであり、好ましくは１３〜５０ＧＰａである。形状保持繊維の引張弾性率が１０ＧＰａ未満であると、十分な形状保持性が得られ難い。一方、引張弾性率が５０ＧＰａ超であると繊維が脆くなり、織物に成形することができなくなることがある。なお、形状保持繊維の引張弾性率は、繊維に裁断される前のフィルム（形状保持フィルム）の引張弾性率であるとみなされる。
【０１２２】
本発明の形状保持繊維は、前述の形状保持フィルムを裁断することで得られる。形状保持フィルムの一軸延伸の延伸倍率を調整することで、得られる形状保持繊維の引張弾性率を調整することができる。一軸延伸の延伸倍率が高いほど、ポリエチレンの分子鎖を伸ばし延伸ポリエチレンフィルムの引張弾性率を高めることができる。
【０１２３】
本発明の形状保持繊維は、繊維長さ方向に高い熱伝導性を有する。具体的には、繊維の長さ方向の熱伝導率を３〜３０Ｗ／ｍＫとすることができ、更には１０〜３０Ｗ／ｍＫとすることができる。なお、形状保持繊維の熱伝導率は、繊維に裁断される前のフィルム（形状保持フィルム）の熱伝導率とみなされる。
【０１２４】
形状保持繊維の繊維長さ方向の熱伝導性は、繊維の製造プロセス（後述）における一軸延伸の延伸倍率によって調整されうる。一軸延伸することによって、形状保持繊維に含まれるポリエチレンが、延伸方向とそれに垂直な方向とで異方性を示す。一軸延伸の延伸倍率が高いほど、異方性が高くなる。異方性を有するポリマー（特に結晶性ポリマー）の延伸方向の熱伝導性は、等方性を有するポリマーの熱伝導性と比較して向上する。
【０１２５】
本発明の形状保持繊維は、種々の用途に用いられうる。針金のように止め具として用いてもよいし；織物を構成する繊維として用いれば、織物に形状保持性を付与することもできる。
【０１２６】
５．形状保持繊維の用途
本発明の形状保持繊維の用途の具体例としては、各種衣料（シャツ、スーツ、ブレザー、ブラウス、コート、ジャケット、ブルゾン、ジャンパー、ベスト、ワンピース、ズボン、スカート、作業服、各種ユニフォーム、パンツ、下着（スリップ、ペチコート、キャミソール、ブラジャー）、靴下、足袋、和服、帯地、金襴）、冷感衣料、ネクタイ、ハンカチーフ、テーブルクロス、手袋、サポーター、コルセット、履物（スニーカー、ブーツ、サンダル、草履、パンプス、ミュール、スリッパ、バレエシューズ、カンフーシューズ）、マフラー、スカーフ、ストール、アイマスク、タオル、袋物、バッグ（トートバッグ、ショルダーバッグ、ハンドバッグ、ポシェット、ショッピングバッグ、エコバック、リュックサック、デイパック、スポーツバッグ、ボストンバッグ、ウエストバッグ、ウエストポーチ、セカンドバック、クラッチバッグ、バニティ、アクセサリーポーチ、マザーバッグ、パーティバッグ、和装バッグ）、ポーチ・ケース（化粧ポーチ、ティッシュケース、めがねケース、ペンケース、ブックカバー、ゲームポーチ、キーケース、パスケース、たばこケース、ライターケース）、財布、帽子（ハット、キャップ、キャスケット、ハンチング帽、テンガロンハット、チューリップハット、サンバイザー、ベレー帽）、ヘルメット、頭巾、ベルト、エプロン、テーブルクロス、コースター、リボン、コサージュ、ブローチ、カーテン、壁布、シートカバー、シーツ、布団、布団カバー、毛布、枕、枕カバー、ソファー、ベッド、かご、各種ラッピング材料、室内装飾品、自動車用品、自転車用品、ベビーカー、チャイルドシート、玩具、手芸用品、造花、マスク、ガーゼ、包帯、おむつ、ロープ、傘、レインコート、スポーツ用品、介護用品、乳幼児用品、医療用品、生理用品、各種ネット、魚網、セメント補強材、スクリーン印刷用メッシュ、各種フィルター（自動車用、家電用）、各種メッシュ、敷布（農業用、レジャーシート）、土木工事用織物、建築工事用織物、ろ過布等を挙げることができる。なお、上記具体例の全体を本発明の形状保持繊維で構成してもよいし、形状保持性が要求される部位のみ本発明の形状保持繊維で構成してもよい。また、他素材と貼り合わせたり、縫い合わせたりして、組み合わせて構成してもよい。例えば、布、不織布等と組み合わせて用いることができる。
【０１２７】
また、本発明の形状保持繊維は、軽量、強靭、及び変形容易等の特性を有するものである。よって、本発明の形状保持繊維及びその織物は、例えば、ガラス繊維、炭素繊維、アラミド繊維等が採用されている各種の補強材としての用途に適用することができる。具体的には、航空機、自動車、電車等の補強、及びこれらの装備品等に用いることができる。特に、本発明の形状保持繊維及びその織物は、自動車のボディ、エアバッグ、シートベルト、ドア、バンパー、コックピットモジュール、コンソールボックス、グローブボックス等に用いることができる。
【０１２８】
６．形状保持繊維の製造方法
本発明の形状保持繊維は、（１）エチレン系重合体を含む少なくとも一層の基材層と、高分子材料を含む少なくとも一層の軟質層と、を備えた原反フィルムを得る第一の工程と、（２）この原反フィルムを延伸倍率が１０〜３０倍となるように、高分子材料の融点Ｔｍ２よりも高い温度で延伸（好ましくは一軸延伸）する第二の工程と、（３）延伸して得られた形状保持フィルムをマイクロスリット法と称される手法で裁断する第三の工程と、を有する製造方法により製造することができる。高密度のポリエチレンは溶融紡糸が困難な場合があるため、フィルムを解繊することで繊維化することが好ましい。なお、上記の第一の工程及び第二の工程は、前述の形状保持フィルムの製造方法における第一の工程及び第二の工程と同様である。
【０１２９】
第三の工程において裁断される形状保持フィルムは、基材層を二層有するとともに、二層の基材層の間に軟質層が挟持された、三層構造を有する積層体であることが好ましい。このような三層構造を有する積層体は、基材層と軟質層の二層からなる積層体に比して裁断加工し易いためである。また、このような三層構造を有する積層体を裁断して得られる形状保持繊維は、織物等に加工することが容易である。
【０１３０】
また、第三の工程において裁断される形状保持フィルムは、その表面に他の層を積層した積層フィルムであってもよい。他の層は、製造される形状保持繊維に意匠性を付与するための層でありうる。意匠性を付与するための層とは、例えば、金属光沢や色相を有する層をいう。例えば、形状保持フィルムに金属層を積層してもよい。金属層は従来の手法を用いて形成され、真空蒸着法やスパッタリング法等を用いて形成されうる。
【０１３１】
形状保持フィルム、又はそれに任意の層を積層したフィルムを、マイクロスリット法によって裁断することで形状保持繊維を得ることができる。マイクロスリット法とは、裁断されるフィルムをレーザー刃やロータリーシャー（回転刃）等のスリット刃を備えたマイクロスリッターに送り込み、裁断する手法である。
【０１３２】
形状保持フィルムを繊維に裁断するときの裁断方向は、形状保持フィルムのポリエチレンの分子鎖の伸びきり方向（主たる延伸方向）と平行にすることが好ましい。これにより、形状保持性と熱伝導性に優れた形状保持繊維が得られる。
【０１３３】
スリット刃のスリット幅は、１００〜５００μｍであることが好ましい。スリット幅は、得られる形状保持繊維の断面の長辺に対応する。
【０１３４】
７．織物
本発明の形状保持繊維を一定の規則によって交錯させ、フィルム状に仕上げることによって織物とすることができる。なお、織物を構成する繊維の全部が本発明の形状保持繊維であっても、一部のみが本発明の形状保持繊維であってもよい。織物を構成する繊維の一部又は全部を本発明の形状保持繊維とすることで、織物に形状保持性を付与することができる。
【０１３５】
織物の組織構造に特に制限はない。例えば、平織り、綾織り、朱子織り等の基本的な組織構造であってもよく、横編み、縦編み、丸編み、クロス編み等の立体的構造であってもよい。また、織物は、三次元的構造を有する織物であってもよい。三次元的構造を有する織物とは、二次元的構造に加えて、その厚み方向にも繊維を編み込むことで立体的に仕上げた織物である。
【０１３６】
三次元的構造を有する織物を構成する繊維のうち、少なくとも、その厚み方向に編み込まれた繊維や縫ったりした繊維の一部又は全部を、本発明の形状保持繊維とすることが好ましい。前記の通り、本発明の形状保持繊維は、繊維長さ方向に高い熱伝導性を有する。そのため、本発明の形状保持繊維が、織物の厚み方向に配向していれば、織物の厚み方向への熱伝導性が高まる。
【０１３７】
三次元的構造を有する織物の例は、例えば、特表２００１−５１３８５５号公報に記載されている。特表２００１−５１３８５５号公報には、平面構造を構成する２組の直角の横糸と、厚み方向の縦糸とを有する三次元織物が記載されている。この厚み方向の縦糸を本発明の形状保持繊維とすれば、厚み方向への熱伝導性が高まる。
【０１３８】
また、本発明の形状保持繊維を撚糸としてもよい。撚糸とする手段は特に限定されない。撚糸を得るための手段の具体例としては、（１）本発明の形状保持繊維１本を単独で撚る、（２）本発明の形状保持繊維の複数本をまとめて撚る、（３）本発明の形状保持繊維と、他の単独または複数種の繊維とを撚る、（４）本発明の形状保持繊維１本を単独で撚った後、芯糸に巻きつける、（５）本発明の形状保持繊維の複数本をまとめて芯糸に巻きつける、（６）本発明の形状保持繊維と、他の繊維とをまとめて芯糸に巻きつける、（７）他の繊維を撚った後、本発明の形状保持繊維（芯糸）に巻きつける、等を挙げることができる。なお、得られた撚糸を織物にすることもできる。撚糸とすることで、繊維の長さ方向がランダム化される。このため、撚糸とした本発明の形状保持繊維を織物とすれば、織物のフィルム厚み方向への熱伝導性が高まる。また、本発明の形状保持繊維を撚糸とすることで、織物への加工が容易となる。
【０１３９】
また、本発明の形状保持繊維を束ねることで、マイクロマルチフィラメントとしてもよい。マイクロマルチフィラメントとされる繊維は、通常、数デニールにまで細繊化することが好ましい。マイクロマルチフィラメントを織物とすることで、織物の感触と透明性を調整することができる。
【０１４０】
本発明の織物の密度は特に限定されないが、本発明の形状保持繊維の密度が高まれば、熱伝導性を高めることができる。
【０１４１】
本発明の織物は、種々の用途に用いられうるが、例えば衣服などに用いられることで放熱性の高い衣服が得られる。
【実施例】
【０１４２】
以下、本発明を実施例に基づいて具体的に説明する。本発明の技術的範囲はこれらの実施例に限定されるものではない。【０１４３】
１．各種原料
ＨＤＰＥ：高密度ポリエチレン（商品名「ノバッテックＨＤ  ＨＢ５３０」、日本ポリエチレン社製）、密度：９６５ｋｇ／ｍ３、Ｍｗ／Ｍｎ：１５．８、ＭＦＲ（１９０℃）：０．３６ｇ／１０ｍｉｎ
ＬＬＤＰＥ（１）：直鎖状低密度ポリエチレン（商品名「エボリューＨ  ＳＰ４５０５」、プライムポリマー社製）、
ＬＬＤＰＥ（２）：直鎖状低密度ポリエチレン（商品名「モアテック  ０２７８Ｇ」、プライムポリマー社製）
熱可塑性エラストマー：α−オレフィン共重合体（商品名「タフマーＡ４０９０」、三井化学社製）、融点Ｔｍ２：７７℃【０１４４】
２．形状保持フィルムの製造（実施例１）
ＨＤＰＥを基材層（Ａ）及び（Ｂ）の原料として用いるとともに、熱可塑性エラストマーを軟質層の原料として用いた。フルフライト型のスクリューを備えた三種三層押出機を使用して、それぞれの層の原料を溶融した。三種類の溶融樹脂を多層ダイ内で、基材層（Ａ）／軟質層／基材層（Ｂ）の積層順となるように２６０℃で共押し出しして積層し、原反フィルムを得た。得られた原反フィルムを、ロール一軸延伸機を使用して１２０℃で一軸延伸し、延伸倍率１５倍、総厚４０μｍの一軸延伸フィルムを得た。【０１４５】
また、得られた一軸延伸フィルムを片刃剃刀で切断し、その断面をマイクロスコープ（キーエンス社製）で観察した。図７に実施例１で得た一軸延伸フィルムの断面を表す光学顕微鏡写真を示す。図７においては、一軸延伸フィルムの延伸方向に直交する断面が示されている。図７に示すように、得られた一軸延伸フィルムにおいては、基材層（Ｂ）４２、軟質層４５、及び基材層（Ａ）４０がこの順で積層されている。なお、図７中、符号５０，５２はフィルム表面を示し、符号５４，５６はフィルムを固定するための治具を示す。【０１４６】
（実施例２）
延伸倍率２０倍に原反フィルムを延伸したこと以外は、前述の実施例１と同様にして一軸延伸フィルムを得た。なお、得られた一軸延伸フィルムの延伸方向（Ｘ方向）の熱伝導率は７．８６Ｗ／ｍＫであり、Ｘ方向と略直交する方向（Ｙ方向）の熱伝導率は０．２８９ｗ／ｍＫであった。【０１４７】
（比較例１）
ＨＤＰＥを原料とし、押出機を使用して２６０℃で溶融混錬した。溶融混練した原料をＴダイから吐出させ、厚さ６００μｍの原反シートを得た。得られた原反フィルムを、加熱ロールを使用して１２０℃で一軸延伸し、延伸倍率１５倍、総厚４０μｍの一軸延伸フィルムを得た。【０１４８】
（比較例２）
１００重量部のＨＤＰＥに対して３重量部のＬＬＤＰＥ（１）を添加した混合物を原料として用いるとともに、単層の原反フィルムを押し出して得たこと以外は、前述の実施例１と同様にして一軸延伸フィルムを得た。【０１４９】
（比較例３）
１００重量部のＨＤＰＥに対して１０重量部のＬＬＤＰＥ（１）を添加した混合物を原料として用いたこと以外は、前述の比較例２と同様にして一軸延伸フィルムを得た。【０１５０】
（比較例４）
１００重量部のＨＤＰＥに対して３重量部のＬＬＤＰＥ（２）を添加した混合物を原料として用いたこと以外は、前述の比較例２と同様にして一軸延伸フィルムを得た。【０１５１】
（比較例５）
１００重量部のＨＤＰＥに対して１０重量部のＬＬＤＰＥ（２）を添加した混合物を原料として用いたこと以外は、前述の比較例２と同様にして一軸延伸フィルムを得た。【０１５２】
３．各種評価方法
（１）密度
ＪＩＳ  Ｋ７１１２  Ｄ法に準拠し、浸漬液としてエタノール／水を使用して基材層の密度を測定した。【０１５３】
（２）引張弾性率
形状保持フィルムをカットして、幅（一軸延伸フィルムの延伸方向と直交する方向）１０ｍｍ、長さ（一軸延伸フィルムの延伸方向）１２０ｍｍの短冊状の試料片を得た。ＪＩＳ  Ｋ７１６１に準拠し、引張試験機を用いてチャック間距離１００ｍｍ、引張速度１００ｍｍ／分で、得られた試料片の延伸方向の引張弾性率を測定した。５つの試料片について引張弾性率を測定し、平均値を算出した。なお、測定は温度２３℃、湿度５５％ＲＨの条件下で実施した。【０１５４】
（３）戻り角度
形状保持フィルムをカットして、幅（一軸延伸フィルムの延伸方向と直交する方向）１０ｍｍ、長さ（一軸延伸フィルムの延伸方向）５０ｍｍの試料片を得た。図１（Ａ）に示すように、試料片１０を、厚みが１．２ｍｍの板材１２の下面、端部及び上面にわたって巻き付けた。このようにして、試料片１０を１８０°に折り曲げて、（手で押さえて、または１ｋｇの重りを載せて）折り曲げ状態を約３０秒間保持した。その後、図１（Ｂ）に示すように、（手を離してまたは１ｋｇの重りを外して）折り曲げ状態を解除した。折り曲げ状態を解除して３０秒間後の、板材の上面１２Ａと試料片１０のなす角θを「戻り角度」として測定した。なお、測定は温度２３℃、湿度５５％ＲＨの条件下で実施した。【０１５５】
（４）引裂強度
エルメンドルフ引裂き試験機（東洋精機製作所社製、Ｆ．Ｓ＝１０００ｍＮ）を使用し、寸法：６３ｍｍ幅×７５ｍｍ長のフィルム片に長さ２０ｍｍのスリットを入れたものを１６枚重ねた試験片を、フィルムの延伸方向と平行に引き裂いたときに要する力を測定した。【０１５６】
４．評価結果
実施例１及び比較例１〜５の形状保持フィルムについて、引張弾性率、戻り角度、及び引裂強度を測定した。結果を表１に示す。また、フィルム中の低融点材料の割合（重量％）に対して引裂強度（ｍＮ）をプロットしたグラフを図８に示す。更に、フィルム中の低融点材料の割合（重量％）に対して戻り角度（°）をプロットしたグラフを図９に示す。【０１５７】
【表１】
2012026119.tif 000002
【０１５８】
表１及び図８に示すように、実施例１で得た一軸延伸フィルム（形状保持フィルム）は、比較例１〜５で得た一軸延伸フィルム（形状保持フィルム）に比して、引裂強度が顕著に高いことが明らかである。また、図８及び９に示すように、フィルム中の低融点材料（ＬＬＤＰＥ）の割合が増加すると、引裂強度が向上する一方で、戻り角度が増加する傾向にあることが分かる（比較例１〜５を参照）。これに対して、実施例１及び２の結果から明らかなように、基材層の構成材料に低融点材料を実質的に混ぜ込まず、低融点材料（熱可塑性エラストマー）を含む軟質層と基材層とを積層したことで、引裂強度が著しく向上するとともに、戻り角度はほとんど増加せず、形状保持性が高いレベルで維持された。なお、実施例２で得られた一軸延伸フィルムは、実施例１で得られた一軸延伸フィルムよりもフィルムの厚さが厚いため、延伸倍率が高くなっても引裂強度が高くなっている。
【産業上の利用可能性】
【０１５９】
本発明の形状保持フィルムは、形状保持性に優れているとともに、引張弾性率が高く、かつ耐縦裂け性が良好であるため、各種の電子機器に組み込まれる放熱装置用の異方性熱伝導フィルムや、形状保持繊維の材料として好適である。
【符号の説明】
【０１６０】
１０，６０  試料片
１２  板材
１２Ａ  板材の上面
１５  包装材
１５Ａ  開口部
２０  放熱装置
２２  熱源
２４，３４，３４Ａ，３４Ｂ  異方性熱伝導フィルム
２６，３６  放熱体
３１  プリント基板
３２，３２Ａ，３２Ｂ，３２Ｃ，３２Ｄ  熱源
３０，３０’  放熱構造
４０  基材層（Ａ）
４２  基材層（Ｂ）
４５  軟質層
５０，５２  フィルム表面
５４，５６  治具
６２  鋼材
１２Ａ，１２Ｂ  面
【図１】
2012026119.tif 000003
【図２】
2012026119.tif 000004
【図３】
2012026119.tif 000005
【図４】
2012026119.tif 000006
【図５】
2012026119.tif 000007
【図６】
2012026119.tif 000008
【図８】
2012026119.tif 000009
【図９】
2012026119.tif 000010
【図７】
2012026119.tif 000011
【国際調査報告】
2012026119.tif 000012
2012026119.tif 000013
2012026119.tif 000014
2012026119.tif 000015